(57)【要約】【課題】      有機顔料の高い分散安定性を保ちつつ、低い顔料濃度、特に顔料濃度が１０質量％以下のときであってもトナー並みの高い光学濃度と耐擦過性とを両立させる水性顔料分散体の製造方法を提供する。【解決手段】    有機顔料、アニオン性基を有するポリウレタン樹脂、塩基性化合物及び水性媒体を含有する混合物を高圧ホモジナイザーで分散させる水性顔料分散体の製造方法。前記有機顔料はフタロシアニン系顔料、アゾ系顔料、またはキナクリドン系顔料であることが好ましい。【選択図】    なし【特許請求の範囲】
【請求項１】
有機顔料、アニオン性基を有するポリウレタン樹脂、塩基性化合物及び水性媒体を含有する混合物を高圧ホモジナイザーで分散させることを特徴とする水性顔料分散体の製造方法。
【請求項２】
前記有機顔料がフタロシアニン系顔料、アゾ系顔料、またはキナクリドン系顔料である請求項１に記載の水性顔料分散体の製造方法。 
【発明の詳細な説明】
【技術分野】
【０００１】
本発明は水性顔料分散体の製造方法に関する。
【背景技術】
【０００２】
インクジェット記録方式は、家庭用やオフィス用、写真用、屋外用と用途が拡大傾向にあり、印字物の耐候（光）性・保存性が重視されるようになっている。これまでインクジェット記録用着色剤として中心的存在であった染料では、耐光性という点では課題が多く、それに伴い、耐光性に優れた顔料によるインクジェット記録用水性インクの開発が進められている。特に最近では家庭やオフィスにおける電子写真方式の代替として期待されている。
【０００３】
インクジェット記録方式に使用するインクはノズルから吐出するために、粘度が低く、長時間使用されなくとも沈澱や凝集が生じず即ち保存安定性が良く、インクジェットプリンターのヘッドの先端部及びインク流路内で目詰まりがない、といったインクそのものの品質と、光学濃度や耐擦過性等の印字品質との両方とが求められる。
粘度が低く、保存安定性がよく、且つ目詰まりがない、というインク品質を得るために、通常は、顔料を界面活性剤や高分子分散剤等で平均径をできるだけ小さくなるように水や水性媒体に安定に分散させ、顔料濃度を通常１０質量％以下となるように調整されたインクが使用されている。
一方光学濃度（ＯＤ値、画像濃度、着色濃度、印字濃度ともいう）については、インクジェット記録方式はトナーよりもはるかに顔料濃度が低い液体の状態で印字を行うため、印字物の光学濃度が薄く、更にメディアが普通紙の場合インクが紙に浸透し易く高い光学濃度が得にくいという問題があった。また耐擦過性についても、トナーのように熱や圧力で定着してはいないため弱い傾向にあった。
【０００４】
これに対し特許文献１には、（メタ）アクリル酸に由来するユニットを有する第１の樹脂で分散された顔料と、（メタ）アクリル酸に由来するユニットを有する第２の樹脂で分散された炭化水素系ワックスとを含有したインクジェット用インクが、耐擦過性に優れることが記載されており、インク中に炭化水素系ワックスを分散状態で含有させることで、記録される画像表面の摩擦抵抗を低減し、画像の耐擦性を向上させることができることが段落００１２に記載されている。しかし光学濃度についてはなんら記載がされていなかった。
【０００５】
また特許文献２には、特定の構造で表されるアゾ顔料と、特定の構造で表される疎水性構造単位（ａ）と親水性構造単位（ｃ）とを含むビニルポリマーとを、高圧ホモジナイザーで分散処理する分散工程とで得た水系顔料分散体が、保存安定性、吐出精度、印画濃度及び耐擦過性に優れることが開示されており、印字濃度は特定の構造で表されるアゾ顔料が影響し、分散方法や分散樹脂は影響しないことが段落０２４８の実施例に開示されている。
【先行技術文献】
【特許文献】
【０００６】
【特許文献１】特開２０１５−１９９８８２号公報
【特許文献２】特開２０１１−２１３９１６号公報
【特許文献３】特開２００２−２４９６９０号公報
【発明の概要】
【発明が解決しようとする課題】
【０００７】
本発明は前記事情に鑑みなされたもので、目的は、有機顔料の高い分散安定性を保ちつつ、低い顔料濃度であっても高い光学濃度と耐擦過性とを両立させる水性顔料分散体の製造方法を提供することにある。
【課題を解決するための手段】
【０００８】
本発明者らは、有機顔料を水性媒体に分散させる方法として高圧ホモジナイザーを選択し、且つ分散樹脂としてアニオン性基を有するウレタン樹脂を選択することで、高い光学濃度を発現させる水性顔料分散体が得られることを見出した。
【０００９】
特許文献３には、分散媒と、顔料と、水不溶性ポリマーとを混合した後、顔料及び水不溶性ポリマーを分散媒中に高圧ホモジナイザーを用いて分散させる水系インクの製造法が開示されている。特許文献３には水不溶性ポリマーとしてビニル系ポリマー、ポリエステル系ポリマー、ポリウレタン系ポリマー等が段落００２８に記載されているが、実施例で開示されているのはビニル系ポリマーを使用した製造方法のみであり、また得られる印字物の光学濃度についてはなんら検討がなされていなかった。
【００１０】
本発明者らは、ビニル系ポリマーを顔料分散剤とした使用したインクは、耐擦過性や有機顔料の高い分散安定性を得ることができるものの、顔料濃度が１０質量％以下のときにトナー並みの光学濃度を得ることが困難であることを見いだし、鋭意検討した結果、顔料分散剤としてアニオン性基を有するウレタン樹脂を使用し、且つ分散方法として高圧ホモジナイザーを選択することで、上記課題を解決した。
【００１１】
即ち本発明は、有機顔料、アニオン性基を含有するポリウレタン樹脂、塩基性化合物及び水性媒体を、高圧ホモジナイザーで分散させる水性顔料分散体の製造方法を提供する。
【発明の効果】
【００１２】
本発明により、有機顔料の高い分散安定性を保ちつつ、低い顔料濃度であっても高い光学濃度と耐擦過性とを両立させる水性顔料分散体を得ることができる。
【発明を実施するための最良の形態】
【００１３】
本発明で使用する顔料は、公知慣用の有機顔料の中から選ばれる少なくとも一種の顔料である。また、本発明は未処理顔料、処理顔料のいずれでも適用することができる。具体的には、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料などを使用することができる。
【００１４】
具体的なピグメントナンバーとしては、イエロー水性顔料分散体に使用される有機顔料の具体例として、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
【００１５】
またマゼンタ水性顔料分散体に使用される有機顔料の具体例として、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、等が挙げられる。
【００１６】
またシアン水性顔料分散体に使用される有機顔料の具体例として、Ｃ．Ｉ．ピグメントブルー１、２、３、１５、１５：３、１５：４、１６、２２、６０、６３、６６等が挙げられる。
【００１７】
前記処理顔料としては、いわゆる自己分散型顔料も含まれる。自己分散型顔料は、例えば、顔料に物理的処理または化学的処理を施すことで、親水基を顔料の表面に結合（グラフト）させることにより製造される。前記自己分散型顔料とは、分散剤なしに水性媒体中に分散あるいは溶解することが可能な顔料を意味する。ここで「分散剤なしに水性媒体中に分散あるいは溶解」とは、顔料を分散させるための分散剤を用いなくても、その表面の親水基により、水性媒体中に安定に存在している状態を意味する。ここで、「水性媒体中に安定に存在」とは、分散剤なしに水中（２５℃、固形分１０質量％）で、９０日間安定（顔料の粒径変化幅が＋／−３０質量％以内）であることを意味する。
前記親水基は、−ＯＭ、−ＣＯＯＭ、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、及び−ＮＲ3からなる群から選択される一以上の親水基、すなわちアニオン性親水性官能基であることが好ましい。なお、これらの式中のＭは互いに独立して、水素原子、アルカリ金属、アンモニウム、置換基を有していてもよいフェニル基、又は有機アンモニウムを表す。また、これらの式中のＲは互いに独立して、炭素原子数１〜１２のアルキル基又は置換基を有していてもよいナフチル基を表す。
【００１８】
前記自己分散型顔料は、例えば、市販品を用いてもよい。市販品としては、例えば、キャボット・スペシャルティ・ケミカルズ社製の「ＣＡＢ−Ｏ−ＪＥＴ２５０Ｃ」、「ＣＡＢ−Ｏ−ＪＥＴ２６０Ｍ」、「ＣＡＢ−Ｏ−ＪＥＴ２７０Ｙ」、「ＣＡＢ−Ｏ−ＪＥＴ４５０Ｃ」、「ＣＡＢ−Ｏ−ＪＥＴ４６５Ｍ」及び「ＣＡＢ−Ｏ−ＪＥＴ４７０Ｙ」；等があげられる。また、市販品として、自己分散型顔料を水性媒体に分散させた顔料分散液を用いることもできる。例えば、米国センシエントカラーズ社製の「Ｓｅｎｓｉｊｅｔ  Ｕｌｔｒａ  Ｙｅｌｌｏｗ  ＰＹ７４」、「Ｓｅｎｓｉｊｅｔ  Ｕｌｔｒａ  Ｍａｇｅｎｔａ  ＰＲ１２２」、「Ｓｅｎｓｉｊｅｔ  Ｕｌｔｒａ  Ｃｙａｎ  ＰＢ１５：４」；等があげられる。
これらの自己分散型顔料は１種単独で使用してもよく、また複数種を組み合わせて使用してもよい。  
【００１９】
前記顔料は、市販品をそのまま使用してもよいし、合成して使用してもよい。また、必要に応じてアシッドペースティングやソルベントソルトミリング、ドライミリング等の方法により顔料化を行い、所望の粒子径に調整してから使用してもよい。また、使用する顔料の状態は、乾燥状態で使用しても、水性媒体や添加剤、湿潤剤を含んだウェット状態で使用してもよいが、本発明の水性顔料分散体製造時において、より十分な分散性を得るためには、ウェット状態の顔料を使用するのがより好ましい（以下ウエット顔料と称する場合がある。また乾燥状態の顔料をドライ顔料と称する場合がある。）。ウェット顔料の固形分比率は、ドライ顔料分に換算して２０〜６０質量％の範囲が好ましく、３０〜５０質量％の範囲がより好ましい。２０質量％以上であれば、本発明で得た水性顔料分散体を使用してインクを製造する際、インク原料となる水溶性溶媒や湿潤剤（乾燥抑止剤）、浸透剤、あるいはその他の添加剤の添加量が制限される恐れがなく、また６０質量％以下であれば、本発明の水性顔料分散体の製造方法において十分な分散性を得ることができる。
【００２０】
顔料の粒経は１μｍ以下が好ましく、より好ましくは１０ｎｍ〜２００ｎｍの粒子からなる顔料を、さらに好ましくは５０ｎｍ〜１５０ｎｍの粒子からなる顔料が好ましい。 粒子径がこの範囲にあれば、顔料の沈降が発生しにくく、顔料分散性が良好となる。粒子径の測定は、例えば透過型電子顕微鏡（ＴＥＭ）又は走査型電子顕微鏡（ＳＥＭ）を使用して測定した値を採用することができる。
【００２１】
（アニオン性基を含有する樹脂）
本発明で使用するアニオン性基を含有する樹脂は、例えば、カルボキシル基、スルホン酸基または燐酸基を含有する、有機高分子化合物が挙げられる。この様なアニオン性基含有有機高分子化合物としては、例えばアニオン性基を有するポリビニル系樹脂、アニオン性基を有するポリエステル系樹脂、アニオン性基を有するアミノ系樹脂、アニオン性基を有するアクリル系樹脂、アニオン性基を有するエポキシ系樹脂、アニオン性基を有するポリウレタン樹脂、アニオン性基を有するポリエーテル系樹脂、アニオン性基を有するポリアミド系樹脂、アニオン性基を有する不飽和ポリエステル系樹脂、アニオン性基を有するフェノール系樹脂、アニオン性基を有するシリコーン系樹脂、アニオン性基を有するフッ素系高分子化合物、アニオン性基を有する多糖類誘導体等が挙げられる。
中でもアニオン性基を有するアクリル系樹脂やアニオン性基を有するポリウレタン樹脂は、原料が豊富であり設計が容易であること、顔料分散機能に優れることから好ましく、アニオン性基を有するポリウレタン樹脂は、耐擦過性能に優れることからより好ましい。
【００２２】
（アニオン性基を含有するポリウレタン樹脂）
本発明で使用するアニオン性基を含有するポリウレタン樹脂は、主鎖単独でポリウレタン構造をとるものと、主鎖としてのポリウレタン構造の側鎖にビニル重合体構造がグラフトしたものに大別することが出来る。主鎖単独でポリウレタン構造をとるポリウレタン樹脂は（以下リニア型ポリウレタン樹脂と略記する）、具体的には、カルボキシ基やスルホン酸基等のアニオン性基を含有するポリオールとポリイソシアネート、さらに必要に応じて汎用のアニオン性基を含有しないポリオールや鎖伸長剤を反応させて得たポリウレタン樹脂があげられる。主鎖としてのポリウレタン構造の側鎖にビニル重合体構造がグラフトしたポリウレタン樹脂は（以下グラフト型ポリウレタン樹脂と略記する）、具体的には、片末端に２個の水酸基を有するビニル重合体と、ポリエーテルポリオール、ポリエステルポリオール、ポリエステルエーテルポリオール及びポリカーボネートポリオールからなる群より選ばれる１種以上のポリオールとを含有するポリオール、ポリイソシアネート、ならびに、必要に応じて鎖伸長剤を反応させて得たポリウレタン樹脂があげられる。
【００２３】
（リニア型ポリウレタン樹脂の製造）
本発明で使用するリニア型ポリウレタン樹脂の製造におけるカルボキシ基を含有するポリオールとしては、例えば、多価アルコールと多塩基酸無水物との反応によって得られるエステル、２，２−ジメチロール乳酸、２，２−ジメチロールプロピオン酸、２，２−ジメチロールブタン酸、２，２−ジメチロール吉草酸などのジヒドロキシアルカン酸等が挙げられる。好ましい化合物としては２，２−ジメチロールプロピオン酸、２，２−ジメチロールブタン酸が挙げられる。中でも、ジメチロールプロピオン酸、又はジメチロールブタン酸の入手が容易であり好ましい。
また、スルホン酸基を有するポリオールとしては、例えば５−スルホイソフタル酸、スルホテレフタル酸、４−スルホフタル酸、５［４−スルホフェノキシ］イソフタル酸等のジカルボン酸、及びそれらの塩と、前記低分子量ポリオールとを反応させて得られるポリエステルポリオールが挙げられる。 
【００２４】
本発明で使用するリニア型ポリウレタン樹脂の製造におけるジイソシアネートとしては、例えばヘキサメチレンジイソシアネート、２，２，４−トリメチルヘキサメチレンジイソシアネート等の脂肪族ジイソシアネー卜化合物、イソホロンジイソシアネー卜、水添キシリレンジイソシアネート、４，４−シクロヘキシルメタンジイソシアネート等の脂環族ジイソシアネー卜化合物、キシリレンジイソシアネート、テトラメチルキシレンジイソシアネー卜等の芳香脂肪族ジイソシアネー卜化合物、トルイレンジイソシアネー卜、フェニルメタンジイソシアネート等の芳香族ジイソシアネー卜が挙げられる。
中でも、印字画像の耐光変色が起こり難い点では、脂肪族ジイソシアネート化合物または脂環族ジイソシアネートが好ましい。
【００２５】
また、汎用のアニオン性基を有さないポリオールとしては、例えば、ポリエステルポリオール、ポリエーテルポリオール、ポリヒドロキシポリカーボネート、ポリヒドロキシポリアセタール、ポリヒドロキシポリアクリレート、ポリヒドロキシポリエステルアミドおよびポリヒドロキシポリチオエーテルが挙げられる。中でも、ポリエステルポリオール、ポリエーテルポリオールおよびポリヒドロキシポリカーボネートが好ましい。これらのポリオールは１種のみを反応させてもよく、数種を混合して反応させてもよい。
また前記ポリオールのほか、印字物における皮膜硬度の調整等を目的として、低分子量のジオールを適宜併用しても良い。例としては、エチレングリコール、ジエチレングリコール、プロピレングリコール、ジプロピレングリコール、１，２−プロパンジオール、１，３−プロパンジオール、１，４−ブタンジオール等が挙げられる。
【００２６】
本発明で使用するリニア型ポリウレタン樹脂の製造における鎖伸長剤は、例えばエチレングリコール、プロピレングリコール、１，４−ブタンジオール、１，６−ヘキサンジオール、１，９−ノナンジオール、１，４−ビス（β−ヒドロキシエトキシ）ベンゼン、１，４−シクロヘキサンジオール、キシリレングリコール等のジオール類、エチレンジアミン、プロピレンジアミン、キシリレンジアミン、イソホロンジアミン、４，４’−ジアミノジフェニルメタン、トリレンジアミン、４，４’−ジアミノジシクロヘキシルメタン等のジアミン類の１種または２種以上を使用することができる。
【００２７】
前記リニア型ポリウレタン樹脂は、例えば無溶剤下または有機溶剤の存在下で、前記ポリオールと前記ポリイソシアネートとを反応させることでウレタン樹脂を製造する。次いで、前記塩基性化合物等を用いて中和することにより形成されたアニオン性基を有するウレタン樹脂を、水性媒体中に混合し水性化する際に、必要に応じて鎖伸長剤と混合し、反応させることによって製造することができる。   
【００２８】
前記ポリオールとポリイソシアネートとの反応は、例えば、前記ポリオールが有する水酸基に対する、前記ポリイソシアネートが有するイソシアネート基の当量割合が、０．８〜２．５の範囲で行うことが好ましく、０．９〜１．５の範囲で行うことがより好ましい。
【００２９】
（グラフト型ポリウレタン樹脂の製造）
前記グラフト型ポリウレタン樹脂の製造に使用するポリイソシアネートとしては、例えば４，４’−ジフェニルメタンジイソシアネート、２，４’−ジフェニルメタンジイソシアネート、カルボジイミド変性ジフェニルメタンジイソシアネート、クルードジフェニルメタンジイソシアネート、フェニレンジイソシアネート、トリレンジイソシアネート、ナフタレンジイソシアネートなどの芳香族ポリイソシアネートや、ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネートなどの脂肪族ポリイソシアネートあるいは脂環式構造を有するポリイソシアネートを使用することができる。なかでも、黄変色を防止する観点では脂肪族ポリイソシアネートを使用することが好ましく、前記変色防止とともに、耐擦過性や耐アルカリ性のより一層の向上を図る観点では、脂肪族環式構造含有ポリイソシアネートを使用することが好ましい。
【００３０】
前記グラフト型ポリウレタン樹脂の製造に使用する片末端に２個の水酸基を有するビニル重合体としては、例えば２個の水酸基を有する連鎖移動剤の存在下で各種ビニル単量体を重合することによって得られるものを使用することができる。具体的には、２個の水酸基とメルカプト基等を有する連鎖移動剤の存在下でビニル単量体のラジカル重合を行い、前記メルカプト基を起点として前記ビニル単量体が重合したものが挙げられる。
【００３１】
また、前記片末端に２個の水酸基を有するビニル重合体としては、例えばカルボキシル基及びメルカプト基を有する連鎖移動剤の存在下でビニル単量体のラジカル重合を行い、前記メルカプト基を起点として前記ビニル単量体が重合したものと、水酸基及びグリシジル基を有する化合物とを反応させることによって得られたものを使用することもできる。   
【００３２】
得られたビニル重合体は、前記連鎖移動剤由来の２個の水酸基を片末端に有するため、この２個の水酸基と後述するポリイソシアネートの有するイソシアネート基とを反応することによってウレタン結合を形成することができる。   
【００３３】
前記片末端に２個の水酸基を有するビニル重合体としては、前記ポリイソシアネートと反応させる際の粘度制御を容易にし、本発明のインクジェット印刷インク用バインダーの生産効率の向上やインクの吐出安定性の向上を図る観点から、５００〜１００００の数平均分子量を有するものを使用することが好ましく、１０００〜５０００の数平均分子量を有するものを使用することがより好ましい。
また、前記ビニル重合体としては、得られるグラフト型ポリウレタンに親水性基を付与し、保存安定性を付与する観点から親水性基含有ビニル重合体を使用することもできる。   
【００３４】
前記親水性基としては、アニオン性基、カチオン性基、及びノニオン性基を使用できるが、前記ビニル重合体中に存在しうる親水性基としては、アニオン性基及びカチオン性基のいずれか一方または両方の組み合わせであることが好ましく、カチオン性基であることがより好ましい。   
【００３５】
前記アニオン性基としては、例えばカルボキシル基、カルボキシレート基、スルホン酸基、スルホネート基等を使用することができ、なかでも、前記カルボキシル基やスルホン酸基の一部または全部が塩基性化合物等によって中和されたカルボキシレート基やスルホネート基を使用することが、良好な水分散安定性を付与するうえで好ましい。また、前記カチオン性基としては、例えば３級アミノ基等を使用することができ、前記ノニオン性基としては、例えばポリエチレンオキサイド鎖等を使用することができる。 
【００３６】
また、前記ビニル重合体は、前記ビニル重合体由来のビニル重合体構造を、主鎖としてのポリウレタンの側鎖に存在させる観点から、前記片末端の２個の水酸基以外の、他の水酸基を有さないものであることが好ましい。具体的には、前記ビニル重合体の製造に使用可能なビニル単量体として、水酸基含有ビニル単量体を使用しないことが好ましい。   
【００３７】
前記片末端に２個の水酸基を有するビニル重合体の製造に使用可能な連鎖移動剤としては、例えば２個の水酸基とメルカプト基等を有する連鎖移動剤や、カルボキシル基とメルカプト基とを有する連鎖移動剤等を使用することができる。なかでも、２個の水酸基とメルカプト基等を有する連鎖移動剤を使用することが、製造が簡便であるため好ましい。  
【００３８】
前記２個の水酸基とメルカプト基等を有する連鎖移動剤としては、例えば３−メルカプト−１，２−プロパンジオール（チオグリセリン）、１−メルカプト−１，１−メタンジオール、１−メルカプト−１，１−エタンジオール、２−メルカプト−１，３−プロパンジオール、２−メルカプト−２−メチル−１，３−プロパンジオール、２−メルカプト−２−エチル−１，３−プロパンジオール、１−メルカプト−２，３−プロパンジオール、２−メルカプトエチル−２−メチル−１，３−プロパンジオール、２−メルカプトエチル−２−エチル−１，３−プロパンジオール等を使用することができる。なかでも３−メルカプト−１，２−プロパンジオールを使用することが、臭気が少なく作業性や安全性の点で優れ、かつ汎用であるため好ましい。
【００３９】
また、前記ビニル重合体の製造に使用するビニル単量体としては、例えばメチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ヘキシル（メタ）アクリレート、シクロヘキシル（メタ）アクリレート、オクチル（メタ）アクリレート、ノニル（メタ）アクリレート、ドデシル（メタ）アクリレート、ステアリル（メタ）アクリレート、イソボルニル（メタ）アクリレート、ジシクロペンタニル（メタ）アクリレート、フェニル（メタ）アクリレート、ベンジル（メタ）アクリレート等の（メタ）アクリル酸アルキルエステル；（メタ）アクリル酸、（メタ）アクリル酸β−カルボキシエチル、２−（メタ）アクリロイルプロピオン酸、クロトン酸、イタコン酸、マレイン酸、フマル酸、イタコン酸ハーフエステル、マレイン酸ハーフエステル、無水マレイン酸、無水イタコン酸等の酸基または酸無水基含有ビニル単量体；（メタ）アクリルアミド、Ｎ−モノアルキル（メタ）アクリルアミド、Ｎ，Ｎ−ジアルキル（メタ）アクリルアミド、Ｎ−メチロール（メタ）アクリルアミド、Ｎ−イソプロポキシメチル（メタ）アクリルアミド、Ｎ−ブトキシメチル（メタ）アクリルアミド、Ｎ−イソブトキシメチル（メタ）アクリルアミド；２−アジリジニルエチル（メタ）アクリレート；Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ−〔２−（メタ）アクリロイルオキシエチル〕ピペリジン、Ｎ−〔２−（メタ）アクリロイルオキシエチル〕ピロリジン、Ｎ−〔２−（メタ）アクリロイルオキシエチル〕モルホリン、４−〔Ｎ，Ｎ−ジメチルアミノ〕スチレン、４−〔Ｎ，Ｎ−ジエチルアミノ〕スチレン、２−ビニルピリジン；Ｎ−メチルアミノエチル（メタ）アクリレート、Ｎ−ｔ−ブチルアミノエチル（メタ）アクリレート；アミノメチルアクリレート、アミノエチルアクリレート、アミノプロピル（メタ）アクリレート、アミノ−ｎ−ブチル（メタ）アクリレート、ブチルビニルベンジルアミン、ビニルフェニルアミン、ｐ−アミノスチレン等の窒素原子含有ビニル単量体；（メタ）アクリロニトリル等の不飽和カルボン酸のニトリル類；２，２，２−トリフルオロエチル（メタ）アクリレート、２，２，３，３−ペンタフルオロプロピル（メタ）アクリレート、パーフルオロシクロヘキシル（メタ）アクリレート等のフッ素含有ビニル単量体；酢酸ビニル、プロピオン酸ビニル、バーサチック酸ビニル等のビニルエステル類；メチルビニルエーテル、エチルビニルエーテル、プロピルビニルエーテル、ブチルビニルエーテル等のビニルエーテル類；スチレン、α−メチルスチレン、ジビニルスチレン等の芳香族環を有するビニル化合物；イソプレン、クロロプレン、ブタジエン、エチレン、テトラフルオロエチレン、フッ化ビニリデン、Ｎ−ビニルピロリドン；ポリオキシエチレンモノメチルエーテル（メタ）アクリレート、ポリ��キシエチレンモノエチルエーテル（メタ）アクリレート等のポリオキシエチレン基含有ビニル重合体等を使用することができる。
【００４０】
ビニル単量体としては、前記（メタ）アクリル酸及び（メタ）アクリル酸アルキルエステルからなる群より選ばれる１種以上を含むものを使用することが、前記連鎖移動剤との反応を制御しやすく、生産効率を向上できるため好ましい。
【００４１】
前記２個の水酸基とメルカプト基を有する連鎖移動剤（Ｅ）と前記ビニル単量体（Ｆ）との重合反応は、例えば５０℃〜１００℃程度の温度に調整したトルエンやメチルエチルケトン等の溶剤下、前記連鎖移動剤（Ｅ）と前記ビニル単量体（Ｆ）を一括または逐次供給し、ラジカル重合させることで進行することができる。これにより、連鎖移動剤（Ｅ）のメルカプト基等を起点として前記ビニル単量体（Ｆ）のラジカル重合が進行し、片末端に２個の水酸基を有するビニル重合体（ａ１）を製造することができる。前記方法で片末端に２個の水酸基を有するビニル重合体（ａ１）を製造する際には、必要に応じて従来知られる重合開始剤を使用しても良い。
【００４２】
前記方法で得られる片末端に２個の水酸基を有するビニル重合体は、前記グラフト型ポリウレタン樹脂の製造に使用する原料の合計質量に対して１質量％〜７０質量％の範囲で使用することが好ましく、５質量％〜５０質量％の範囲で使用することが、耐アルカリ性、耐水性に優れた印刷物を形成するうえで好ましい。なお、前記グラフト型ポリウレタン樹脂の製造に使用する原料とは、前記ビニル重合体や前記ポリオールや必要に応じて使用可能なその他のポリオールを含むポリオールと前記ポリイソシアネートの合計質量であり、更に鎖伸長剤を使用した場合には、前記ポリオールと前記ポリイソシアネートと鎖伸長剤との合計質量を示す。以下、同様である。
【００４３】
前記ポリオールとしては、ポリエーテルポリオール、ポリエステルポリオール、ポリエステルエーテルポリオール及びポリカーボネートポリオールからなる群より選ばれる１種以上を使用する。なかでも、インクの保存安定性や得られる印刷物の耐水性等を向上する観点から、ポリエーテルポリオールを使用することが好ましい。   
【００４４】
前記ポリエーテルポリオールとしては、例えば活性水素原子を２個以上有する化合物の１種または２種以上を開始剤として、アルキレンオキサイドを付加重合させたものを使用することができる。   
【００４５】
前記開始剤としては、例えばエチレングリコール、ジエチレングリコール、トリエチレングリコール、プロピレングリコール、トリメチレングリコール、１,３−ブタンジオール、１,４−ブタンジオール、１,６−ヘキサンジオール、グリセリン、トリメチロールエタン、トリメチロールプロパン等を使用することができる。   
【００４６】
また、前記アルキレンオキサイドとしては、例えばエチレンオキサイド、プロピレンオキサイド、ブチレンオキサイド、スチレンオキサイド、エピクロルヒドリン、テトラヒドロフラン等を使用することができる。   
【００４７】
前記ポリエーテルポリオールとしては、具体的には、ポリオキシテトラメチレングリコールやポリプロピレングリコール、ポリエチレングリコールを使用することが、インクの吐出安定性を向上するうえで好ましい。また、前記ポリエーテルポリオールとしては、１０００〜３０００の数平均分子量のものを使用することが、印刷表面のタック感を抑制し耐水性に優れた印刷物をえるうえでより好ましい。   
【００４８】
また、前記ポリエステルポリオールとしては、例えば低分子量のポリオールとポリカルボン酸とをエステル化反応して得られる脂肪族ポリエステルポリオールや芳香族ポリエステルポリオール、ε−カプロラクトン等の環状エステル化合物を開環重合反応して得られるポリエステルや、これらの共重合ポリエステル等を使用することができる。   
【００４９】
前記低分子量のポリオールとしては、例えばエチレングリコール、プロピレングリコ−ル等を使用することができる。   
【００５０】
また、前記ポリカルボン酸としては、例えばコハク酸、アジピン酸、セバシン酸、ドデカンジカルボン酸、テレフタル酸、イソフタル酸、フタル酸、及びこれらの無水物またはエステル形成性誘導体などを使用することができる。   
【００５１】
また、前記ポリエステルエーテルポリオールとしては、例えば前記開始剤に前記アルキレンオキサイドが付加したポリエーテルポリオールと、ポリカルボン酸とが反応したものを使用することができる。前記開始剤や前記アルキレンオキサイドとしては、前記ポリエーテルポリオールを製造する際に使用可能なものとして例示したものと同様のものを使用することができる。また、前記ポリカルボン酸としては、前記ポリエステルポリオールを製造する際に使用可能なものとして例示したものと同様のものを使用することができる。   
【００５２】
また、前記ポリカーボネートポリオールとしては、例えば炭酸エステルとポリオールとを反応させて得られるものや、ホスゲンとビスフェノールＡ等とを反応させて得られるものを使用することができる。   
【００５３】
前記炭酸エステルとしては、メチルカーボネートや、ジメチルカーボネート、エチルカーボネート、ジエチルカーボネート、シクロカーボネート、ジフェニルカーボネ−ト等を使用することできる。   
【００５４】
前記炭酸エステルと反応しうるポリオールとしては、例えばエチレングリコール、ジエチレングリコール、トリエチレングリコール、１，２−プロピレングリコール、１，３−プロピレングリコール、ジプロピレングリコール、１，４−ブタンジオール、１，３−ブタンジオール、１，２−ブタンジオール、２，３−ブタンジオール、１，５−ペンタンジオール、１，５−ヘキサンジオール、２，５−ヘキサンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、３−メチル−１，５−ペンタンジオール、２−エチル−１，３−ヘキサンジオール、２−メチル−１，３−プロパンジオール、２−メチル−１，８−オクタンジオール、２−ブチル−２−エチルプロパンジオール、２−メチル−１，８−オクタンジオール、１，４−シクロヘキサンジオール、１，４−シクロヘキサンジメタノール、ハイドロキノン、レゾルシン、ビスフェノール−Ａ、ビスフェノール−Ｆ、４，４’−ビフェノール等の比較的低分子量のジヒドロキシ化合物や、ポリエチレングリコール、ポリプロピレングリコール、ポリテトラメチレングリコール等のポリエーテルポリオールや、ポリヘキサメチレンアジペート、ポリヘキサメチレンサクシネート、ポリカプロラクトン等のポリエステルポリオール等を使用することができる。  
【００５５】
また、前記グラフト型ポリウレタン樹脂の製造に使用するポリオールとしては、前記したものの他に、必要に応じてその他のポリオールを使用することができる。   
【００５６】
前記その他のポリオールとしては、例えば親水性基含有ポリオールを使用することができる。とりわけ、前記ビニル重合体として親水性基を有さないものを使用する場合には、得られるグラフト型ポリウレタン樹脂に水分散性を付与し、保存安定性を得る観点から、前記親水性基含有ポリオールを使用することが好ましい。   
【００５７】
前記親水性基含有ポリオールとしては、親水性基を有するものを使用することができ、例えば、アニオン性基含有ポリオール、カチオン性基含有ポリオール、及びノニオン性基含有ポリオールを使用することができ、なかでもアニオン性基含有ポリオールまたはカチオン性基含有ポリオールを使用することが好ましい。   
【００５８】
前記アニオン性基含有ポリオールとしては、例えばカルボキシル基含有ポリオールや、スルホン酸基含有ポリオールを使用することができる。   
【００５９】
前記カルボキシル基含有ポリオールとしては、例えば２，２’−ジメチロールプロピオン酸、２，２’−ジメチロールブタン酸、２，２’−ジメチロール酪酸、２，２’−ジメチロール吉草酸等を使用することができ、なかでも２，２’−ジメチロールプロピオン酸を使用することが好ましい。また、前記カルボキシル基含有ポリオールと各種ポリカルボン酸とを反応させて得られるカルボキシル基含有ポリエステルポリオールも使用することもできる。   
【００６０】
前記スルホン酸基含有ポリオールとしては、例えば５−スルホイソフタル酸、スルホテレフタル酸、４−スルホフタル酸、５［４−スルホフェノキシ］イソフタル酸等のジカルボン酸、及びそれらの塩と、前記低分子量ポリオールとを反応させて得られるポリエステルポリオールを使用することができる。  
【００６１】
前記グラフト型ポリウレタン樹脂は、例えば無溶剤下または有機溶剤の存在下、前記片末端に２個の水酸基を有するビニル重合体と、ポリエーテルポリオール、ポリエステルポリオール、ポリエステルエーテルポリオール及びポリカーボネートポリオールからなる群より選ばれる１種以上のポリオールと、必要に応じて親水性基含有ポリオール等のその他のポリオールとを含有するポリオール、及び、前記ポリイソシアネートを反応させることでグラフト型ポリウレタン樹脂を製造することができる。具体的には、前記反応は、好ましくは２０℃〜１２０℃の範囲で３０分〜２４時間程度の範囲で行う。   
【００６２】
前記ポリオールとポリイソシアネートとの反応は、例えば、前記ポリオールが有する水酸基に対する、前記ポリイソシアネートが有するイソシアネート基の当量割合が、０．８〜２．５の範囲で行うことが好ましく、０．９〜１．５の範囲で行うことがより好ましい。   
【００６３】
また、前記グラフト型ポリウレタン樹脂を製造する際に使用可能な有機溶剤としては、例えばアセトン、メチルエチルケトン等のケトン類；テトラヒドロフラン、ジオキサン等のエーテル類；酢酸エチル、酢酸ブチル等の酢酸エステル類；アセトニトリル等のニトリル類；ジメチルホルムアミド、Ｎ−メチルピロリドン等のアミド類を、単独で使用または２種以上を使用することができる。   
【００６４】
本発明で使用するグラフト型ポリウレタン樹脂を製造する際には、その分子量を比較的高分子量化し、耐擦過性等の更なる向上を図ることを目的として、必要に応じて鎖伸長剤を使用することができる。   
【００６５】
前記鎖伸長剤を使用して得られたグラフト型ポリウレタン樹脂は、分子中にウレア結合を有するため、耐擦過性に優れた印刷画像を形成するうえで好適に使用できる。一方、前記グラフト型ポリウレタン樹脂は、ウレア結合の影響によって耐アルコール性を低下させる傾向にあるため、前記耐擦過性や耐アルカリ性とともに耐アルコール性に優れた印刷画像を形成する場合には、前記グラフト型ポリウレタン樹脂として、鎖伸長剤を使用せずに得られたポリウレタンや、その使用量を最小限に制限して得られたポリウレタン、具体的には、前記ポリウレタン中に含まれるウレア結合の割合が１０質量％以下であるものを使用することが好ましい。   
【００６６】
前記グラフト型ポリウレタン樹脂を製造する際に使用できる鎖伸長剤としては、ポリアミンや、その他活性水素原子含有化合物等を使用することができる。  
【００６７】
前記ポリアミンとしては、例えば、エチレンジアミン、１，２−プロパンジアミン、１，６−ヘキサメチレンジアミン、ピペラジン、２，５−ジメチルピペラジン、イソホロンジアミン、４，４’−ジシクロヘキシルメタンジアミン、３，３’−ジメチル−４，４’−ジシクロヘキシルメタンジアミン、１，４−シクロヘキサンジアミン等のジアミン類；Ｎ−ヒドロキシメチルアミノエチルアミン、Ｎ−ヒドロキシエチルアミノエチルアミン、Ｎ−ヒドロキシプロピルアミノプロピルアミン、Ｎ−エチルアミノエチルアミン、Ｎ−メチルアミノプロピルアミン；ジエチレントリアミン、ジプロピレントリアミン、トリエチレンテトラミン；ヒドラジン、Ｎ，Ｎ’−ジメチルヒドラジン、１，６−ヘキサメチレンビスヒドラジン；コハク酸ジヒドラジッド、アジピン酸ジヒドラジド、グルタル酸ジヒドラジド、セバシン酸ジヒドラジド、イソフタル酸ジヒドラジド；β−セミカルバジドプロピオン酸ヒドラジド、３−セミカルバジッド−プロピル−カルバジン酸エステル、セミカルバジッド−３−セミカルバジドメチル−３，５，５−トリメチルシクロヘキサンを使用することができ、エチレンジアミンを使用することが好ましい。   
【００６８】
前記その他活性水素含有化合物としては、例えば、エチレングリコール、ジエチレンリコール、トリエチレングリコール、プロピレングリコール、１，３−プロパンジオール、１，３−ブタンジオール、１，４−ブタンジオール、ヘキサメチレングリコール、サッカロース、メチレングリコール、グリセリン、ソルビトール等のグリコール類；ビスフェノールＡ、４，４’−ジヒドロキシジフェニル、４，４’−ジヒドロキシジフェニルエーテル、４，４’−ジヒドロキシジフェニルスルホン、水素添加ビスフェノールＡ、ハイドロキノン等のフェノール類、及び水等を、本発明のコーティング剤の保存安定性が低下しない範囲内で単独で使用または２種以上を併用することができる。
【００６９】
前記グラフト型ポリウレタン樹脂の製造では、必要に応じて乳化剤を使用してもよい。また、水溶解や水分散の際には、必要に応じてホモジナイザー等の機械を使用しても良い。   
【００７０】
前記乳化剤としては、例えば、ポリオキシエチレンノニルフェニルエーテル、ポリオキシエチレンラウリルエーテル、ポリオキシエチレンスチリルフェニルエーテル、ポリオキシエチレンソルビトールテトラオレエート、ポリオキシエチレン・ポリオキシプロピレン共重合体等のノニオン系乳化剤；オレイン酸ナトリウム等の脂肪酸塩、アルキル硫酸エステル塩、アルキルベンゼンスルフォン酸塩、アルキルスルホコハク酸塩、ナフタレンスルフォン酸塩、ポリオキシエチレンアルキル硫酸塩、アルカンスルフォネートナトリウム塩、アルキルジフェニルエーテルスルフォン酸ナトリウム塩等のアニオン系乳化剤；アルキルアミン塩、アルキルトリメチルアンモニウム塩、アルキルジメチルベンジルアンモニウム塩等のカチオン系乳化剤が挙げられる。なかでも本発明のコーティング剤の優れた保存安定性を維持する観点から、基本的にアニオン性又はノニオン性の乳化剤を使用することが好ましい。また、本発明のコーティング剤の混和安定性を維持可能な範囲であれば、例えばカチオン性の乳化剤と両性の乳化剤とを併用してもよい。 
【００７１】
また、本発明で使用するグラフト型ポリウレタン樹脂を製造する際には、ポリウレタン樹脂の水分散性を助ける助剤として、親水基含有化合物を使用してもよい。 
【００７２】
かかる親水基含有化合物としては、アニオン性基含有化合物、カチオン性基含有化合物、両性基含有化合物、又はノニオン性基含有化合物を用いることができるが、本発明のコーティング剤の優れた保存安定性を維持する観点から、ノニオン性基含有化合物を使用することが好ましい。
【００７３】
前記ノニオン性基含有化合物としては、分子内に少なくとも１個以上の活性水素原子を有し、かつエチレンオキシドの繰り返し単位からなる基、及びエチレンオキシドの繰り返し単位とその他のアルキレンオキシドの繰り返し単位からなる基からなる群から選ばれる少なくとも一つの官能基を有する化合物を使用することができる。
【００７４】
例えば、エチレンオキシドの繰り返し単位を少なくとも３０質量％以上含有し、ポリマー中に少なくとも１個以上の活性水素原子を含有する数平均分子量３００〜２０，０００のポリオキシエチレングリコール又はポリオキシエチレン−ポリオキシプロピレン共重合体グリコール、ポリオキシエチレン−ポリオキシブチレン共重合体グリコール、ポリオキシエチレン−ポリオキシアルキレン共重合体グリコール又はそのモノアルキルエーテル等のノニオン基含有化合物又はこれらを共重合して得られるポリエステルポリエーテルポリオールなどの化合物を使用することが可能である。
【００７５】
また、本発明で使用するグラフト型ポリウレタン樹脂には、保存安定性やインク吐出性を低下させない範囲で、必要に応じて硬化剤や硬化触媒を併用しても良い。   
【００７６】
前記硬化剤としては、例えばシラノール基及び／または加水分解性シリル基を有する化合物、ポリエポキシ化合物、ポリオキサゾリン化合物、ポリイソシアネート等を使用することができ、前記硬化触媒としては、例えば、水酸化リチウム、水酸化ナトリウム、水酸カリウム等を使用することができる。   
【００７７】
また、本発明で使用するグラフト型ポリウレタン樹脂で使用する水性媒体は、前記グラフト型ポリウレタン樹脂が分散しうる溶媒である。前記水性媒体としては、水、水と混和する有機溶剤、及び、これらの混合物が挙げられる。水と混和する有機溶剤としては、例えば、メタノール、エタノール、ｎ−及びイソプロパノール等のアルコール類；アセトン、メチルエチルケトン等のケトン類；エチレングリコール、ジエチレングリコール、プロピレングリコール等のポリアルキレングリコール類；ポリアルキレングリコールのアルキルエーテル類;Ｎ-メチル-２-ピロリドン等のラクタム類、等が挙げられる。本発明では、水のみを用いても良く、また水及び水と混和する有機溶剤との混合物を用いても良く、水と混和する有機溶剤のみを用いても良い。安全性や環境に対する負荷の点から、水のみ、又は、水及び水と混和する有機溶剤との混合物が好ましく、水のみが特に好ましい。
【００７８】
（アニオン性基を有するポリウレタン樹脂の中和剤）
本発明においてアニオン性基を有するポリウレタン樹脂は、塩基性化合物により中和して使用することが好ましい。塩基性化合物としては公知のものを使用でき、例えばカリウム、ナトリウムなどのアルカリ金属の水酸化物；カリウム、ナトリウムなどのアルカリ金属の炭酸塩；カルシウム、バリウムなどのアルカリ土類金属などの炭酸塩；水酸化アンモニウム等の無機系塩基性化合物や、トリエタノールアミン、Ｎ，Ｎ−ジメタノールアミン、Ｎ−アミノエチルエタノールアミン、ジメチルエタノールアミン、Ｎ−Ｎ−ブチルジエタノールアミンなどのアミノアルコール類、モルホリン、Ｎ−メチルモルホリン、Ｎ−エチルモルホリンなどのモルホリン類、Ｎ−（２−ヒドロキシエチル）ピペラジン、ピペラジンヘキサハイドレートなどのピペラジン等の有機系塩基性化合物が挙げられる。中でも、水酸化カリウム、水酸化ナトリウム、水酸化リチウムに代表されるアルカリ金属水酸化物は、水性顔料分散体の低粘度化に寄与し、水性インクジェット記録用インクとした場合に吐出安定性の面から好ましく、特に水酸化カリウムが好ましい。
【００７９】
これらを使用した前記アニオン性基の中和率は特に限定はないが、一般に８０〜１２０質量％となる範囲で行うことが多い。なお本発明において、中和率とは塩基性化合物の配合量が前記アニオン性基含有有機高分子化合物中の全てのカルボキシル基の中和に必要な量に対して何質量％かを示す数値であり、以下の式で計算される。
【００８０】
【数１】
2018002835.tif 000002
【００８１】
本発明において、アニオン性基を有するポリウレタン樹脂の重量平均分子量は５，０００〜５００，０００の範囲内であることが好ましく、１０，０００〜２００，０００のものを使用することがより好ましく、１５，０００〜１００，０００のものを使用することが特に好ましい。
【００８２】
ここで重量平均分子量とはＧＰＣ（ゲル浸透クロマトグラフィー）法で測定される値であり、標準物質として使用するポリスチレンの分子量に換算した値である。
【００８３】
また、前記ポリウレタン樹脂としては、２〜２００（ｍｇＫＯＨ／ｇ）の範囲の酸価を有するものを使用することが好ましく、２〜１００（ｍｇＫＯＨ／ｇ）の範囲であることが、ポリウレタン樹脂の良好な水分散安定性等を向上するうえで好ましい。 
【００８４】
ここでいう酸価とは、日本工業規格「  Ｋ  ００７０：１９９２．  化学製品の酸価，けん化価，エステル価，よう素価，水酸基価及び不けん化物の試験方法」に従って測定された数値であり、樹脂１ｇを完全に中和するのに必要な水酸化カリウムの量（ｍｇ）である。
酸価が低すぎる場合には顔料分散や保存安定性が低下するおそれがあり、酸価が高すぎる場合には形成画像の耐水性が低下するおそれがある。共重合体を該酸価の範囲内とするには、カルボキシ基を有するポリオールを、前記酸価の範囲内となる様に含めて共重合すれば良い。  
【００８５】
（水性媒体）
本発明における水性顔料分散体において、溶媒としては水溶性溶媒及び／または水等の水性媒体を使用する。これらは水単独で使用してもよいし、水と水溶性溶媒からなる混合溶媒でもよい。水溶性溶媒としては、例えば、アセトン、メチルエチルケトン、メチルブチルケトン、メチルイソブチルケトン、等のケトン類；メタノール、エタノール、２−プロパノール、２−メチル−１−プロパノール、１−ブタノール、２−メトキシエタノール、等のアルコール類；テトラヒドロフラン、１，４−ジオキサン、１，２−ジメトキシエタン、等のエーテル類；ジメチルホルムアミド、Ｎ−メチルピロリドン、等のアミド類が挙げられ、とりわけ炭素原子数が３〜６のケトン及び炭素原子数が１〜５のアルコールからなる群から選ばれる化合物を用いるのが好ましい。
また、その他、水性に溶解しうる水溶性有機溶剤も使用することができる。例えばエチレングリコール、ジエチレングリコール、トリエチレングリコール、テトラエチレングリコール、プロピレングリコール、ポリエチレングリコール、ポリプロピレングリコールなどのグリコール類；ブタンジオール、ペンタンジオール、ヘキサンジオール、およびこれらと同族のジオールなどのジオール類；ラウリン酸プロピレングリコールなどのグリコールエステル；ジエチレングリコールモノエチル、ジエチレングリコールモノブチル、ジエチレングリコールモノヘキシルの各エーテル、プロピレングリコールエーテル、ジプロピレングリコールエーテル、およびトリエチレングリコールエーテルを含むセロソルブなどのグリコールエーテル類；メタノール、エタノール、イソプロピルアルコール、１−プロパノール、２−プロパノール、１−ブタノール、２−ブタノール、ブチルアルコール、ペンチルアルコール、およびこれらと同族のアルコールなどのアルコール類；あるいは、スルホラン；γ−ブチロラクトンなどのラクトン類；Ｎ−（２−ヒドロキシエチル）ピロリドンなどのラクタム類；グリセリンおよびその誘導体、ポリオキシエチレンベンジルアルコールエーテルなど、水溶性有機溶剤として知られる他の各種の溶剤などを挙げることができる。これらの水溶性有機溶剤は１種または２種以上混合して用いることができる。
中でも、高沸点、低揮発性で、高表面張力のグリコール類やジオール類等多価アルコール類が好ましく、特にジエチレングリコール、トリエチレングリコール等のグリコール類が好ましい。
【００８６】
本発明で使用する水は、イオン交換水、限外濾過水、逆浸透水、蒸留水等の純水、または超純水を用いることができる。また、紫外線照射、または過酸化水素添加などにより滅菌した水を用いることにより得られた水性顔料分散体やそれを使用したインク等を長期保存する場合にカビまたはバクテリアの発生を防止することができるので好適である。
【００８７】
（水性顔料分散体の製造方法）
本発明の水性顔料分散体の製造方法は、高圧ホモジナイザーで分散させることが特徴である。
高圧ホモジナイザーの前には顔料と水性媒体を混合・攪拌・分散し、顔料分散ペーストを調整しておくことが、流動性を高めるため或いは顔料の沈降を防ぐために好ましいが、必須ではなく、混合・攪拌・分散装置も特に限定されない。予め顔料ペーストを作成する方法は、特に限定はなく、公知の分散方法を使用することができ、例えば（i）〜（iii）を例示することができる。
（i）顔料分散剤及び水を含有する水性媒体に、顔料を添加した後、攪拌・分散装置を用いて顔料を該水性媒体中に分散させることにより、顔料ペーストを調製する方法。
（ii）顔料、及び顔料分散剤を２本ロール、ミキサー等の混練機を用いて混練し、得られた混練物を、水を含む水性媒体中に添加し、攪拌・分散装置を用いて顔料ペーストを調製する方法。
（iii）メチルエチルケトン、テトラヒドロフラン等のような水との相溶性を有する有機溶剤中に顔料分散剤を溶解して得られた溶液に顔料を添加した後、攪拌・分散装置を用いて顔料を有機溶液中に分散させ、次いで水性媒体を用いて転相乳化させた後、前記有機溶剤を留去し顔料ペーストを調製する方法。
【００８８】
（i）や（iii）で使用する攪拌・分散装置としては特に限定されることなく、例えば、超音波ホモジナイザー、高圧ホモジナイザー、ペイントシェーカー、ボールミル、ロールミル、サンドミル、サンドグラインダー、ダイノーミル、ディスパーマット、ＳＣミル、ナノマイザー等を挙げられる。これらのうちの１つを単独で用いてもよく、２種類以上装置を組み合わせて用いてもよい。
また（ii）で使用する混練機としても特に限定されることなく、例えば、ヘンシェルミキサー、加圧ニーダー、バンバリーミキサー、プラネタリーミキサーなどがあげられる。
【００８９】
前記顔料ペーストに占める顔料量は５〜６０質量％であることが好ましく、１０〜５０質量％であることがより好ましい。顔料量が５質量％より少ない場合は、前記顔料ペーストから調製した水性顔料分散体並びに水性インクの着色が不充分であり、充分な画像濃度が得られない傾向にある。また、逆に６０質量％よりも多い場合は、顔料ペーストにおいて顔料の分散安定性が低下する傾向がある。
【００９０】
前記顔料ペーストに占めるアニオン性基を有するポリウレタン樹脂量は０．０５質量％〜３０質量％であることが好ましく、０．１質量％〜２５質量％であることがより好ましく、０．５質量％〜２０質量％が更に好ましい。
【００９１】
前記顔料ペースト中の、顔料量に対するアニオン性基を有するポリウレタン樹脂量は１質量％〜５０質量％が好ましく、２質量％〜４０質量％が更に好ましく、５質量％〜３５質量％が更に好ましい。本発明では、顔料量に対するアニオン性基を有する樹脂の比率をＲｅｓｉｎ／Ｐｉｇｍｅｎｔ（以下、Ｒ／Ｐと略記する）と記載する。
【００９２】
また、この時の粘度範囲は流動性を確保する観点から、０．１〜１００ｍＰａ・ｓが好ましく、０．５〜５０ｍＰａ・ｓがさらには好ましく、０．５〜３０ｍＰａ・ｓがさらにより好ましく、１．０〜２０ｍＰａ・ｓが最も好ましい。また、この時の顔料濃度は、１〜３０質量％が好ましく、１〜２５質量％がさらには好ましく、３〜２０質量％がさらにより好ましく、５〜２０質量％が最も好ましい。
【００９３】
高圧ホモジナイザーの条件は、特に制限されないが、１０〜３００ＭＰａの処理圧力で行うことが好ましく、さらに好ましくは５０〜２５０ＭＰａの処理圧力で行うことが出来る。      
【００９４】
処理圧力を前記範囲に設定することにより、キャビテーションや衝突による分散工程を効果的に実施でき、水性顔料分散体中の粗大粒子数が減少し、水性顔料分散体自身から得られる着色被膜の彩度（質感）が改良され、当該水性顔料分散体を用いた水性インクをインクジェット印刷する際にスムーズな吐出が得られる（良好な吐出安定性）こと、顔料粒子の沈降等による製品の品質の低下がなくなること等の理由により、大変好ましい。
【００９５】
高圧ホモジナイザー処理を行う時間やパス回数は、実質的に水性顔料分散体中に顔料粒子やアニオン性基を含有するポリウレタン樹脂等が事実上均一分散するのに必要にして十分な時間やパス回数を確保すれば良い。高圧ホモジナイザーによる分散処理を、より長時間の処理で行うことも、短時間で処理をとりやめることもできるのは当然である。顔料種に応じて、分散粒子径、粘度、画像鮮明度などのパフォーマンスに支障を生じない範囲で、高圧ホモジナイザー処理時間やパス回数を選択し、時間的な生産性の低下が生じないように工夫することが好ましい。
【００９６】
水性顔料分散体に高圧ホモジナイザーを終えた後に、必要であれば更に分散を更に行うこともできる。また分散と高圧ホモジナイザー処理を繰り返し行うこともできる。
この分散工程において用いることのできる分散装置として、既に公知の種々の方式による装置が使用でき、特に限定されるものではない。例えばサンドミル、ビーズミル、ペブルミル、ボールミル、パールミル、バスケットミル、アトライター、ダイノーミル、ボアミル、ビスコミル、モーターミル、ＳＣミル、ドライスミル、ペイントコンディショナー等のメディア分散や、高速ディスクインペラー、コロイドミル、超音波ホモジナイザー、ナノマイザー、アルティマイザー等のメディアレス分散機が上げられる。ただし、メディア分散は、顔料表面に不必要な物理的損傷を与える場合もあることに留意すべきである。
【００９７】
高圧ホモジナイザーに供する水性顔料分散体の温度は、特に制限されるものではないが、この水性顔料分散体を凝固点〜７０℃となる様に制御しながら、高圧ホモジナイザーで処理する様にすることが好ましい。凝固点以下だと高圧ホモジナイザー処理が不可能になり、７０℃以上であると水分の蒸発が生じ、顔料濃度の増加などの不確定条件が生じるからである。
【００９８】
高圧ホモジナイザー処理時に水性顔料分散体を冷却する手段は、公知のもの、氷冷、風冷、水冷などをごく一般的に使うことが出来る。具体的には、水性顔料分散体を保持する容器の外套（ジャケット）中に冷媒を流す方法、水性顔料分散体の入っている容器を冷媒の中に浸漬する方法、気体の風を吹き付ける方法、水などの冷媒と風とを使って蒸発熱で冷却する方法などを例示できる。   
例えば、冷媒として、予め０℃を越えて２０℃以下、好ましくは０℃を越えて１０℃以下に冷却された冷却水を使用する方法は、比較的に経済的であり、しかも冷却効率も優れているため望ましい方法の一つである。この際、冷却水を循環装置で循環すると同時に、冷却装置で冷却も行うことが出来る。この際、冷却水中に、エチレングリコール、ジエチレングリコールなどの凍結温度を下げるものを加えたり、塩化ナトリウムなどを加えて凝固点降下を起こさせるのも大変望ましい。その結果、０℃を越える冷却水では十分な冷却効果が得られない時でも、それ以下の温度の冷却水とすることが出来、より水性顔料分散体を前記温度範囲内でもより低温となる様に保持して高圧ホモジナイザー処理することが可能になる。風冷する場合も、単に雰囲気温度の風を吹き付けるのではなく、予め冷やした冷風を用いることが好ましい。   
【００９９】
上記高圧ホモジナイザー処理に用いる装置は、出来るだけ少ない台数で行うことがコストの関係から望ましいが、必要ならば最低限の複数の装置を、直列または並列に連結させて処理を行うことも出来る。   
【０１００】
なお、高圧ホモジナイザー処理の終点は、粒ゲージや市販の粒径測定装置で顔料粒子や前記複合粒子の粒径を測定して決める他、粘度、接触角、各種の方法で調製した塗膜の反射光度、色彩等の物性測定で決定しても良い。また顕微鏡などを使った直接観察を行って決定しても良い。   
【０１０１】
（処理後及び分散後の後処理工程）
また、粗大粒子の残存は、各種画像特性を劣化させる原因になるため、インク調製前後に、遠心分離、あるいは濾過処理等により、適宜、粗大粒子を除去することが好ましい。
【０１０２】
分散工程の後に、イオン交換処理や限外処理による不純物除去工程を経て、その後に後処理を行っても良い。イオン交換処理によって、カチオン、アニオンといったイオン性物質（２価の金属イオン等）を除去することができ、限外処理によって、不純物溶解物質（顔料合成時の残留物質、分散液組成中の過剰成分、有機顔料に吸着していない樹脂、混入異物等）を除去することができる。イオン交換処理は、公知のイオン交換樹脂を用いる。限外処理は、公知の限外ろ過膜を用い、通常タイプ又は２倍能力アップタイプのいずれでもよい。
【０１０３】
本発明における水性顔料分散体は、インクジェット向けとする場合、有機顔料の含有量（質量基準）は、水性インク全量に対して０．５〜３０質量％が好ましく、さらには１．０〜１２質量％が好ましい。普通紙において十分な光学濃度を得るためには３質量％以上で１２質量％以下が最も好ましい含有量である。３質量％未満の含有量では、普通紙における印字濃度が確保できないおそれがあり、また１２質量％を超えた含有量では、インクの粘度増加等により、インクジェットヘッドからの当該水性インクの吐出安定性が悪化するおそれがある。
【０１０４】
（インクジェット記録用水性インク）
前記水性顔料分散体は、必要に応じて、任意のタイミングで、水溶性溶媒で希釈する、あるいは湿潤剤（乾燥抑止剤）、浸透剤、あるいはその他の添加剤、いわゆる公知慣用の添加剤を添加することもできる。当該添加により、自動車や建材用の塗料分野や、オフセットインキ、グラビアインキ、フレキソインキ、シルクスクリーンインキ等の印刷インキ分野、あるいはインキジェット記録用インク分野等様々な用途に使用することができる。インクの調製後に、遠心分離あるいは濾過処理工程を追加して、粗大粒子除去を行うこともできる。ここでは、インクジェット記録用水性インクについて、詳述する。
【０１０５】
（湿潤剤）
前記湿潤剤は、インクの乾燥防止を目的として添加する。乾燥防止を目的とする湿潤剤のインク中の含有量は３〜５０質量％であることが好ましい。
本発明で使用する湿潤剤としては特に限定はないが、水との混和性がありインクジェットプリンターのヘッドの目詰まり防止効果が得られるものが好ましい。例えば、グリセリン、エチレングリコール、ジエチレングリコール、トリエチレングリコール、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール、等が挙げられる。中でも、プロピレングリコール、１，３−ブチルグリコールを含むことが安全性を有し、かつインク乾燥性、吐出性能に優れた効果が見られる。
【０１０６】
（浸透剤）
前記浸透剤は、被記録媒体への浸透性改良や記録媒体上でのドット径調整を目的として添加する。
浸透剤としては、例えばエタノール、イソプロピルアルコール等の低級アルコール、エチレングリコールヘキシルエーテルやジエチレングリコールブチルエーテル等のアルキルアルコールのエチレンオキシド付加物やプロピレングリコールプロピルエーテル等のアルキルアルコールのプロピレンオキシド付加物等が挙げられる。
インク中の浸透剤の含有量は０．０１〜１０質量％であることが好ましい。
【０１０７】
（界面活性剤）
前記界面活性剤は、表面張力等のインク特性を調整するために添加する。このために添加することのできる界面活性剤は特に限定されるものではなく、各種のアニオン性界面活性剤、ノニオン性界面活性剤、カチオン性界面活性剤、両性界面活性剤などが挙げられ、これらの中では、アニオン性界面活性剤、ノニオン性界面活性剤が好ましい。
【０１０８】
アニオン性界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩などを挙げることができる。
【０１０９】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー、等を挙げることができ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、ポリエチレングリコールポリプロピレングリコールブロックコポリマーが好ましい。
【０１１０】
その他の界面活性剤として、ポリシロキサンオキシエチレン付加物のようなシリコーン系界面活性剤；パーフルオロアルキルカルボン酸塩、パーフルオロアルキルスルホン酸塩、オキシエチレンパーフルオロアルキルエーテルのようなフッ素系界面活性剤；スピクリスポール酸、ラムノリピド、リゾレシチンのようなバイオサーファクタント等も使用することができる。
【０１１１】
これらの界面活性剤は、単独で用いることもでき、又２種類以上を混合して用いることもできる。界面活性剤を添加する場合は、その添加量はインクの全質量に対し、０．００１〜２質量％の範囲が好ましく、０．００１〜１．５質量％であることがより好ましく、０．０１〜１質量％の範囲であることがさらに好ましい。界面活性剤の添加量が０．００１質量％未満の場合は、界面活性剤添加の効果が得られない傾向にあり、２質量％を超えて用いると、画像が滲むなどの問題を生じやすくなる。
【０１１２】
また、必要に応じて、防腐剤、粘度調整剤、ｐＨ調整剤、キレート化剤、可塑剤、酸化防止剤、紫外線吸収剤等を添加することができる。
【０１１３】
（記録部材）
本発明の水性顔料分散体は、特に普通紙に対しても高い光学濃度及び耐擦過性を発現する。その他の吸収性の記録部材に使用してももちろん構わない。吸水性の記録媒体の例には、普通紙、（微）塗工紙、布帛、インクジェット専用紙、インクジェット光沢紙、ダンボール、木材、などが含まれる。
【０１１４】
（実施例）
以下、本発明の実施例を示して詳しく説明する。
なお、特に断りがない限り、「部」は「質量部」、「％」は「質量％」である。
【０１１５】
（アニオン性基を含有するポリウレタン樹脂）
＜製造例１：アニオン性基を含有するリニア型ポリウレタン樹脂の溶液（ＵＲ−１）＞
温度計、窒素ガス導入管及び攪拌機を備えた窒素置換された容器中にメチルエチルケトン（以下、ＭＥＫと略記する）６４．２質量部を加え、該ＭＥＫ中で、２，２−ジメチロールプロピオン酸１８．４質量部及びイソホロンジイソシアネート３３．９質量部を混合し、８０℃で４時間反応させた。４時間後、ＭＥＫを更に３８．２質量部を供給し、６０℃以下に冷却した後、ポリエーテルポリオール（「ＰＴＭＧ１０００」三菱化学株式会社製のポリテトラメチレングリコール、数平均分子量１０００）１４０．１質量部及びジブチル錫ジラウリレート（以下ＤＢＴＤＬ）０．０１質量部を追加し、８０℃で反応を継続させた。
反応物の重量平均分子量が２００００から５００００の範囲に達したことを確認した後、メタノール１．３質量部を投入することによって反応を終了した。次いで、ＭＥＫ４１．６質量部を追加することによって、重量平均分子量が４５０００のウレタン樹脂のＭＥＫ溶液を得た。この樹脂の酸価は５５ｍｇＫＯＨ／ｇであった。
【０１１６】
前記ウレタン樹脂の有機溶剤溶液に５０質量％水酸化カリウム水溶液１５．１質量部を加えることによって、前記ウレタン樹脂が有するカルボキシル基の一部または全部を中和し、次いで水８４８．５質量部を加え十分に攪拌することによって、ウレタン樹脂とＭＥＫと水とを含み、前記ウレタン樹脂が前記水中に分散又は溶解した混合物を得た。
次いで、前記混合物を約２時間エージングした後、前記混合物中にサーフィノール４４０（エアープロダクツ社製、アセチレングリコールのエチレンオキサイド付加物、不揮発分１００質量％）０．０７質量部を加え、約２０分攪拌することにより混合物を得、該混合物を約１〜５０ｋＰａの減圧条件下で蒸留した。
前記混合物中に含まれるメチルエチルケトンの１４４質量部を除去したことを確認した後、減圧下でサーフィノール４４０（エアープロダクツ社製）０．０３質量部を追加し、減圧蒸留を継続した。次いで、前記混合物中に含まれる水の１４７質量部を脱水したことを確認し、前記減圧蒸留を終了した。
次いで、水を加えることによって不揮発分を調整し、樹脂固形分２０質量％としたものを、アニオン性基を含有するポリウレタン樹脂溶液（ＵＲ−１）とした。
【０１１７】
＜製造例２：アニオン性基を含有するリニア型ポリウレタン樹脂の溶液（ＵＲ−２）＞
温度計、窒素ガス導入管及び攪拌機を備えた窒素置換された容器中にメチルエチルケトン（以下、ＭＥＫと略記する）８５．４質量部を加え、該ＭＥＫ中で、２，２−ジメチロールプロピオン酸１９．０質量部及びイソホロンジイソシアネート５６．２質量部を混合し、８０℃で４時間反応させた。４時間後、ＭＥＫを更に２５．８質量部を供給し、６０℃以下に冷却した後、ポリエーテルポリオール（「ＰＰＧ１０００」三菱化学株式会社製のポリプロピレングリコール、数平均分子量１０００）１１７．２質量部及びジブチル錫ジラウリレート（以下ＤＢＴＤＬ）０．０１質量部を追加し、８０℃で反応を継続させた。
反応物の重量平均分子量が２００００から５００００の範囲に達したことを確認した後、メタノール１．３質量部を投入することによって反応を終了した。次いで、ＭＥＫ５７．０質量部を追加することによって、重量平均分子量が４４０００のウレタン樹脂のＭＥＫ溶液を得た。この樹脂の酸価は４１ｍｇＫＯＨ／ｇであった。
【０１１８】
前記ウレタン樹脂の有機溶剤溶液に３４質量％水酸化カリウム水溶液２２．４質量部を加えることによって、前記ウレタン樹脂が有するカルボキシル基の一部または全部を中和し、次いで水９３５．６質量部を加え十分に攪拌することによって、ウレタン樹脂とＭＥＫと水とを含み、前記ウレタン樹脂が前記水中に分散又は溶解した混合物を得た。
次いで、前記混合物を約２時間エージングした後、前記混合物中にサーフィノール４４０（エアープロダクツ社製、アセチレングリコールのエチレンオキサイド付加物、不揮発分１００質量％）０．０７質量部を加え、約２０分攪拌することにより混合物を得、該混合物を約１〜５０ｋＰａの減圧条件下で蒸留した。
前記混合物中に含まれるメチルエチルケトンの１６８．２質量部を除去したことを確認した後、減圧下でサーフィノール４４０（エアープロダクツ社製）０．０３質量部を追加し、減圧蒸留を継続した。次いで、前記混合物中に含まれる水の１７０．５質量部を脱水したことを確認し、前記減圧蒸留を終了した。
次いで、水を加えることによって不揮発分を調整し、樹脂固形分２０質量％としたものを、アニオン性基を含有するリニア型ポリウレタン樹脂溶液（ＵＲ−２）とした。
【０１１９】
＜製造例３：アニオン性基を含有するリニア型ポリウレタン樹脂の溶液（ＵＲ−３）＞
温度計、窒素ガス導入管及び攪拌機を備えた窒素置換された容器中にメチルエチルケトン（以下、ＭＥＫと略記する）８１．２質量部を加え、該ＭＥＫ中で、２，２−ジメチロールプロピオン酸１５．０質量部及びイソホロンジイソシアネート５６．６質量部を混合し、８０℃で４時間反応させた。４時間後、ＭＥＫを更に２４．５質量部を供給し、６０℃以下に冷却した後、ポリエーテルポリオール（「ＰＰＧ１０００」三菱化学株式会社製のポリプロピレングリコール、数平均分子量１０００）１１８．０質量部と１，４−シクロヘキサンジメタノール４．６質量部及びジブチル錫ジラウリレート（以下ＤＢＴＤＬ）０．０１質量部を追加し、８０℃で反応を継続させた。
反応物の重量平均分子量が２００００から５００００の範囲に達したことを確認した後、メタノール１．３質量部を投入することによって反応を終了した。次いで、ＭＥＫ６３．９質量部を追加することによって、重量平均分子量が３６０００のウレタン樹脂のＭＥＫ溶液を得た。この樹脂の酸価は３２ｍｇＫＯＨ／ｇであった。
【０１２０】
前記ウレタン樹脂の有機溶剤溶液に３４質量％水酸化カリウム水溶液１７．６質量部を加えることによって、前記ウレタン樹脂が有するカルボキシル基の一部または全部を中和し、次いで水９３５．６質量部を加え十分に攪拌することによって、ウレタン樹脂とＭＥＫと水とを含み、前記ウレタン樹脂が前記水中に分散又は溶解した混合物を得た。
次いで、前記混合物を約２時間エージングした後、前記混合物中にサーフィノール４４０（エアープロダクツ社製、アセチレングリコールのエチレンオキサイド付加物、不揮発分１００質量％）０．０７質量部を加え、約２０分攪拌することにより混合物を得、該混合物を約１〜５０ｋＰａの減圧条件下で蒸留した。
前記混合物中に含まれるメチルエチルケトンの１６９．６質量部を除去したことを確認した後、減圧下でサーフィノール４４０（エアープロダクツ社製）０．０３質量部を追加し、減圧蒸留を継続した。次いで、前記混合物中に含まれる水の１７３質量部を脱水したことを確認し、前記減圧蒸留を終了した。
次いで、水を加えることによって不揮発分を調整し、樹脂固形分２０質量％としたものを、アニオン性基を含有するリニア型ポリウレタン樹脂溶液（ＵＲ−３）とした。
【０１２１】
＜製造例４：アニオン性基を含有するリニア型ポリウレタン樹脂の溶液（ＵＲ−４）＞
温度計、窒素ガス導入管及び攪拌機を備えた窒素置換された容器中にメチルエチルケトン（以下、ＭＥＫと略記する）１１２．１質量部を加え、該ＭＥＫ中で、２，２−ジメチロールプロピオン酸２６．６質量部及びイソホロンジイソシアネート５２．０質量部を混合し、８０℃で４時間反応させた。４時間後、ＭＥＫを更に３３．８質量部を供給し、６０℃以下に冷却した後、ポリエーテルポリオール（「ＰＰＧ１０００」三菱化学株式会社製のポリプロピレングリコール、数平均分子量１０００）８３．６質量部と１，４−シクロヘキサンジメタノール７．６質量部及びジブチル錫ジラウリレート（以下ＤＢＴＤＬ）０．０１質量部を追加し、８０℃で反応を継続させた。
反応物の重量平均分子量が２００００から５００００の範囲に達したことを確認した後、メタノール１．３質量部を投入することによって反応を終了した。次いで、ＭＥＫ２０．０質量部を追加することによって、重量平均分子量が４４０００のウレタン樹脂のＭＥＫ溶液を得た。この樹脂の酸価は６０ｍｇＫＯＨ／ｇであった。
【０１２２】
前記ウレタン樹脂の有機溶剤溶液に３４質量％水酸化カリウム水溶液３１．２質量部を加えることによって、前記ウレタン樹脂が有するカルボキシル基の一部または全部を中和し、次いで水９４３．１質量部を加え十分に攪拌することによって、ウレタン樹脂とＭＥＫと水とを含み、前記ウレタン樹脂が前記水中に分散又は溶解した混合物を得た。
次いで、前記混合物を約２時間エージングした後、前記混合物中にサーフィノール４４０（エアープロダクツ社製、アセチレングリコールのエチレンオキサイド付加物、不揮発分１００質量％）０．０７質量部を加え、約２０分攪拌することにより混合物を得、該混合物を約１〜５０ｋＰａの減圧条件下で蒸留した。
前記混合物中に含まれるメチルエチルケトンの１６５．９質量部を除去したことを確認した後、減圧下でサーフィノール４４０（エアープロダクツ社製）０．０３質量部を追加し、減圧蒸留を継続した。次いで、前記混合物中に含まれる水の１６９．２質量部を脱水したことを確認し、前記減圧蒸留を終了した。
次いで、水を加えることによって不揮発分を調整し、樹脂固形分２０質量％としたものを、アニオン性基を含有するリニア型ポリウレタン樹脂溶液（ＵＲ−４）とした。
【０１２３】
＜製造例５：アニオン性基を含有するグラフト型ポリウレタン樹脂の溶液（ＵＲ−５）＞
温度計、攪拌装置、還流冷却管及び窒素導入管を備えた４ッ口フラスコに、メチルエチルケトン ７００質量部を仕込み、次いで前記反応容器中に、メタクリル酸シクロヘキシル（シクロヘキシル（メタ）アクリレート）１１５．４質量部と、メチル（メタ）アクリレート １６．３質量部と、メタクリル酸２−ヒドロキシエチル（２−ヒドロキシエチルメタクリレート）６０．４質量部と、２，２’−アゾビス（２−メチルプロピオニトリル) ０．１５質量部を供給し、反応させることによって、数平均分子量３０００の分子鎖中に２個の水酸基を有するビニル重合体の溶剤溶液を得た。
【０１２４】
温度計、窒素ガス導入管、攪拌器を備えた窒素置換された容器中で、前記で得たビニル重合体の溶剤溶液４４６．１質量部と、ポリプロピレングリコール（数平均分子量２０００）３２．６質量部、２，２―ジメチロールプロピオン酸１８．６質量部及びイソホロンジイソシアネート４５質量部を、有機溶剤としてのメチルエチルケトン３４質量部の存在下、８０℃で１０時間反応させることによって、重量平均分子量が２００００、樹脂の酸価は４０ｍｇＫＯＨ／ｇのウレタン樹脂のＭＥＫ溶液を得た。
【０１２５】
次いで、前記ウレタン樹脂のＭＥＫ溶液に３４質量％水酸化カリウム水溶液を２２．４質量部加えることで、前記ポリウレタンが有するカルボキシル基の一部または全部を中和し、さらに水８６８質量部を加え十分に攪拌することによりポリウレタンの水分散体を得た。   
【０１２６】
次いで、前記ポリウレタンの水分散体を脱溶剤し、水を加えることによって不揮発分を調整し、樹脂固形分２０質量％としたものを、アニオン性基を含有するグラフト型ポリウレタン樹脂溶液（ＵＲ−５）とした。
【０１２７】
（アニオン性基を含有するアクリル系樹脂）
＜製造例６：アニオン性基を含有するアクリル樹脂溶液（ＳＡ−１）＞
モノマー組成比において、スチレン／メタアクリル酸／アクリル酸＝８３／９．５／７．５（質量比）であり、重量平均分子量１１０００、酸価１２０ｍｇＫＯＨ／ｇ、ガラス転移点１０５℃であるアクリル系樹脂Ａを作製した。ＭＥＫ５０部、前記樹脂Ａ５０部、これにイオン交換水８２．４部、３４質量％の水酸化カリウム（ＫＯＨ）水溶液１７．６ｇを加え、良く撹拌し、樹脂溶液を得た。この樹脂溶液について、ウォーターバス温度４５℃、４０ｈＰａの減圧条件でＭＥＫを除去し、純水で調整して樹脂固形分２０質量％としたものを、アニオン性基を含有するアクリル樹脂溶液（ＳＡ−１）とした。
【０１２８】
＜製造例７：アニオン性基を含有するアクリル樹脂溶液（ＳＡ−２）＞
モノマー組成比において、スチレン／メタアクリル酸／アクリル酸＝８３／９．５／７．５（質量比）であり、重量平均分子量１１０００、酸価１８０ｍｇＫＯＨ／ｇ、ガラス転移点１０８℃であるアクリル系樹脂Ｂを作製した。ＭＥＫ５０部、前記樹脂Ａ５０部、これにイオン交換水７３．５部、３４質量％の水酸化カリウム（ＫＯＨ）水溶液２６．５ｇを加え、良く撹拌し、樹脂溶液を得た。この樹脂溶液について、ウォーターバス温度４５℃、４０ｈＰａの減圧条件でＭＥＫを除去し、純水で調整して樹脂固形分２０質量％としたものを、アニオン性基を含有するアクリル樹脂溶液（ＳＡ−２）とした。
【０１２９】
（顔料等）
顔料等としては、以下を使用した。
ＦＡＳＴＯＧＥＮ  Ｂｌｕｅ  ＴＧＲ（ＤＩＣ株式会社製）：Ｃ．Ｉ．Ｐｉｇｍｅｎｔ  Ｂｌｕｅ  １５：３（以下、ＴＧＲと略記）
ＦＡＳＴＯＧＥＮ  Ｂｌｕｅ  ＴＧＲ（ＤＩＣ株式会社製）Ｗ(ウェット品)（ドライ顔料分：３０質量％）：Ｃ．Ｉ．Ｐｉｇｍｅｎｔ  Ｂｌｕｅ  １５：３（以下、ＴＧＲ―Ｗと略記）
【０１３０】
（分散樹脂等）
分散樹脂等としては、以下の市販品を使用した。
ＤＩＳＰＥＲＢＹＫ−２０１０（ビック・ケミー株式会社製）不揮発分４０質量％
【０１３１】
（バインダーＷＡＸ等）
バインダーＷＡＸ等としては、以下の市販品を使用した。
ＡＱＵＡＣＥＲ−５１５（ビック・ケミー株式会社製）：酸化ポリエチレンワックスエマルション
【０１３２】
＜実施例１：シアン水性顔料分散体の製造方法＞
金属製ビーカーに、シアン顔料「ＴＧＲ―Ｗ」１００部、アニオン性基を含有するポリウレタン樹脂溶液（ＵＲ−１）３０部、トリエチレングリコール２４部、純水を全量２００部となるように加え、攪拌機（シルバーソン社製ローターステーター式攪拌機「Ｌ４Ｒ−Ｔ」、３０００ＲＰＭ、２０分間）で攪拌し、顔料ペーストを得た。この顔料ペーストを、高圧ホモジナイザー（スギノマシン社製スターバーストミニ、処理圧力２００ＭＰa）（以下、ＨＰＨと略記する）により１２パス分散処理し、水性シアン顔料分散体（ＣＪＤ−１）を得た。水性顔料分散体の仕込み量と物性等は後述の表１に記載した。
【０１３３】
次いで、水性シアン顔料分散体（ＣＪＤ−１）を、遠心分離機（株式会社コクサン製、１００００ＲＰＭ、１０分間）で遠心分離し、純水で顔料濃度１２質量％に調整した。顔料濃度１２質量％に調整した水性シアン顔料分散体５０部に、別途調製したビヒクル２５部（質量基準配合比：２−ピロリドン／トリエチレングリコールモノブチルエーテル／グリセリン／サーフィノール４４０／純水＝３２／３２／１２／２／２２）、純水を全量１００部となるように加え、マグネチックスターラーで攪拌してから、１．２μｍのメンブレンフィルターで濾過して、水性シアンインク（ＣＪＩ−１）を得た。調製したインクの組成は後述の表２に記載した。
【０１３４】
＜実施例２〜８：シアン水性顔料分散体（ＣＪＤ−２〜ＣＪＤ−８）の製造方法＞
使用する顔料の種類、アニオン性基含有ポリウレタン樹脂溶液の種類を、表１の配合に変更した以外は、上述の製造方法に従って、水性シアン顔料分散体等（ＣＪＤ−２〜ＣＪＤ−８）を調製した。表１に、水性顔料シアン分散体の仕込み量と物性を例示した。次いで、表２の配合で水性シアンインク（ＣＪＩ−２〜ＣＪＩ−８）を調整した。調製したインクの組成は後述の表２に記載した。
【０１３５】
【表１】
2018002835.tif 000003
【０１３６】
【表２】
2018002835.tif 000004
【０１３７】
＜比較例１：シアン水性顔料分散体（ＣＨＤ−１）の製造方法＞
金属製ビーカーに、シアン顔料「ＴＧＲ―Ｗ」１００部、アニオン性基を含有するアクリル樹脂溶液（ＳＡ−１）３０部、トリエチレングリコール２４部、純水を全量２００部となるように加え、攪拌機（シルバーソン社製ローターステーター式攪拌機「Ｌ４Ｒ−Ｔ」、３０００ＲＰＭ、２０分間）で攪拌し、顔料ペーストを得た。この顔料ペーストを、高圧ホモジナイザー（スギノマシン社製スターバーストミニ、処理圧力２００ＭＰa）（以下、ＨＰＨと略記する）により１２パス分散処理し、水性シアン顔料分散体（ＣＨＤ−１）を得た。調製した水性顔料分散体の仕込み量と物性等は後述の表３に記載した。
【０１３８】
次いで、水性シアン顔料分散体（ＣＨＤ−１）を、遠心分離機（株式会社コクサン製、１００００ＲＰＭ、１０分間）で遠心分離し、純水で顔料濃度１２質量％に調整した。１２質量％に調整した水性シアン顔料分散体５０部に、ポリウレタン樹脂溶液（ＵＲ−１）６部、別途調製したビヒクル２５部（質量基準配合比：２−ピロリドン／トリエチレングリコールモノブチルエーテル／グリセリン／サーフィノール４４０／純水＝３２／３２／１２／２／２２）、純水を全量１００部となるように加え、マグネチックスターラーで攪拌してから、１．２μｍのメンブレンフィルターで濾過して、水性シアンインク（ＣＨＩ−１）を得た。調製したインクの組成と物性等は後述の表４に記載した。
【０１３９】
＜比較例２、３、５＞：水性シアン顔料分散体（ＣＨＤ−２、３、ＣＨＤ−５）の製造方法＞
使用する顔料の種類、分散樹脂及びアニオン性基含有ポリウレタン樹脂溶液の種類を、表３の配合に変更した以外は、上述の製造方法に従って、水性シアン顔料分散体等（ＣＨＤ−２、３、ＣＨＤ−５）を調製した。表３に、水性シアン顔料分散体の仕込み量を例示した。次いで、表４の配合で水性シアンインク（ＣＨＩ−２、３、ＣＨＩ−５）を調整した。調製したインクの組成は後述の表４に記載した。
【０１４０】
＜比較例４＞：水性シアン顔料分散体（ＣＨＤ−４）の製造方法＞
金属製ビーカーに、シアン顔料「ＴＧＲ―Ｗ」１００部、分散樹脂「ＤＩＳＰＥＲＢＹＫ−２０１０」１５部、トリエチレングリコール２４部、バインダーＷＡＸ「ＡＱＵＡＣＥＲ−５１５」６部、純水を全量２００部となるように加え、攪拌機（シルバーソン社製ローターステーター式攪拌機「Ｌ４Ｒ−Ｔ」、３０００ＲＰＭ、２０分間）で攪拌し、顔料ペーストを得た。この顔料ペーストを、高圧ホモジナイザー（スギノマシン社製スターバーストミニ、処理圧力２００ＭＰa）（以下、ＨＰＨと略記する）により１２パス分散処理し、水性シアン顔料分散体（ＣＨＤ−４）を得た。調製した水性顔料分散体の仕込み量と物性等は後述の表３に記載した。次いで、表４の配合で水性シアンインク（ＣＨＩ−４）を調整した。調製したインクの組成は後述の表４に記載した。
【０１４１】
＜比較例６：水性シアン顔料分散体（ＣＨＤ−６）の製造方法＞
金属製ビーカーに、シアン顔料「ＴＧＲ―Ｗ」１００部、アニオン性基を含有するウレタン樹脂溶液（ＵＲ−１）１５部、トリエチレングリコール２４部、純水を全量２００部となるように加え、攪拌機（シルバーソン社製ローターステーター式攪拌機「Ｌ４Ｒ−Ｔ」、３０００ＲＰＭ、２０分間）で攪拌し、顔料ペーストを得た。５００ｍｌポリボトルに、この顔料ペースト１００部と、Φ０．５ｍｍのジルコニアビーズ２００部を入れて、ペイントシェイカー（以下ＰＳと略記する）にて４時間分散処理し、水性シアン顔料分散体（ＣＨＤ−６）を得た。調製した水性顔料分散体の仕込み量と物性等は後述の表３に記載した。
【０１４２】
次いで、水性シアン顔料分散体（ＣＨＤ−６）を、遠心分離機（株式会社コクサン製、１００００ＲＰＭ、１０分間）で遠心分離した所、顔料濃度が１２質量％以下に低下したため、その後のインク化は実施しなかった。
【０１４３】
＜比較例７：水性シアン顔料分散体（ＣＨＤ−７）の製造方法＞
金属製ビーカーに、シアン顔料「ＴＧＲ―Ｗ」１００部、アニオン性基を含有するウレタン樹脂溶液（ＵＲ−５）１５部、トリエチレングリコール２４部、純水を全量２００部となるように加え、攪拌機（シルバーソン社製ローターステーター式攪拌機「Ｌ４Ｒ−Ｔ」、３０００ＲＰＭ、２０分間）で攪拌し、顔料ペーストを得た。５００ｍｌポリボトルに、この顔料ペースト１００部と、Φ０．５ｍｍジルコニアビーズ２００部を入れて、ペイントシェイカーにて４時間分散処理し、水性シアン顔料分散体（ＣＨＤ−７）を得た。調製した水性顔料分散体の仕込み量と物性等は後述の表３に記載した。
【０１４４】
次いで、水性シアン顔料分散体（ＣＨＤ−７）を、遠心分離機（株式会社コクサン製、１００００ＲＰＭ、１０分間）で遠心分離した所、顔料濃度が１２質量％以下に低下したため、その後のインク化は実施しなかった。
【０１４５】
＜比較例８：水性シアンインク（ＣＨＩ−８）の製造方法＞
水性シアン顔料分散体（ＣＨＤ−１）を、遠心分離機（株式会社コクサン製、１００００ＲＰＭ、１０分間）で遠心分離し、純水で顔料濃度１２質量％に調整した。１２質量％に調整した水性シアン顔料分散体５０部に、別途調製したビヒクル２５部（質量基準配合比：２−ピロリドン／トリエチレングリコールモノブチルエーテル／グリセリン／サーフィノール４４０／純水＝３２／３２／１２／２／２２）、純水を全量１００部となるように加え、マグネチックスターラーで攪拌してから、１．２μｍのメンブレンフィルターで濾過して、水性シアンインク（ＣＨＩ−８）を得た。調製したインクの組成と物性等は後述の表４に記載した。
【０１４６】
＜比較例９：水性シアンインク（ＣＨＩ−９）の製造方法＞
比較例８の水性シアン顔料分散体（ＣＨＤ−１）を、水性シアン顔料分散体（ＣＨＤ−４）に変えた以外は、比較例８の製造方法に従って、水性シアンインク（ＣＨＩ−９）を得た。調製したインクの組成と物性等は後述の表４に記載した。
【０１４７】
【表３】
2018002835.tif 000005
【０１４８】
【表４】
2018002835.tif 000006
【０１４９】
表３，４中、ＤＩＳＰＥＲＢＹＫ−２０１０は、ビック・ケミー株式会社製の分散樹脂を表し、ＡＱＵＡＣＥＲ−５１５は、ビック・ケミー株式会社製のバインダーＷＡＸを表す。
【０１５０】
（物性の測定）
（ｐＨ測定方法）
ＭＭ−６０Ｒ（東亜ディーケーケー株式会社製）を用いて測定（インク温度２５℃）した。
【０１５１】
（平均粒子径測定方法）
動的光散乱式ナノトラック粒度分析計ＵＰＡ−１５０ＥＸ（日機装株式会社製）用いて、測定（インク温度２５℃）した。平均粒子径の値として、体積基準(Ｍｖ)のメジアン径（Ｄ５０）を用いた。
【０１５２】
（粘度測定方法）
ＶｉｓｃｏｍｅｔｅｒＴＶ−２０（東機産業株式会社製）を用いて、測定（インク温度２５℃）した。
【０１５３】
（耐擦過性試験）
調製した前記インクを、ワイヤーバー＃３にて光沢紙に塗布した。２４時間自然乾燥後、塗布した面を、学振型摩擦試験機(株式会社大栄科学精機製作所製)を用いて、加重２００ｇ、摩擦回数１０回の条件で、摩擦用ＰＰＣ用紙を巻き付けた４５Ｒ摩擦子で擦った。その後、塗布面の状態をパネラー３名により目視評価し、以下の基準に従って評価した。
Ｇ：評価者３名とも「キズ無し」。
Ｍ：評価者１名が「キズ有り」。
Ｎ：評価者２名以上が「キズ有り」
【０１５４】
＜インクジェット（ＩＪ）印刷試験＞
恒温恒湿室（室温２５℃、湿度５０質量％）において、サーマル型インクジェットノズルを有するインクジェット記録装置（ヒューレットパッカード社製ＥＮＶＹ４５００）に、水性インクを装填した。その後、被記録材としてＰＰＣ用紙上へ、テスト印刷用パターン（１００質量％ベタ部）を用いて印刷を行い、印刷物を得た。
【０１５５】
＜印刷物の評価＞
（光学濃度(Ｏ.Ｄ.)値の測定）
前記印刷試験で得られた印刷物の光学濃度(Ｏ.Ｄ.)を測定した。測定には「ｅＸａｃｔ」（米Ｘ−Ｒｉｔｅ社）を使用し、塗布物の光学濃度(Ｏ.Ｄ.)値として、縦３点×横３点の合計９点測定の平均値を採用した。
【０１５６】
＜インクジェット（ＩＪ）用適性試験＞
恒温恒湿室（室温２５℃、湿度５０質量％）において、サーマル型インクジェットノズルを有するインクジェット記録装置（ヒューレットパッカード社製ＥＮＶＹ４５００）に、水性インクを装填した。その後、被記録材としてＰＰＣ用紙上へ、テスト印刷用パターン（文字部、罫線部、ベタ部あり）を用いて１０分連続して印刷を行った。１０分連続印刷後の紙面をパネラー３名により目視観察し、印刷パターンの欠けや滲みに関し、以下の基準に従って評価した。
Ｇ：パネラー３名が、印刷パターンの欠けや滲みを認めない。
Ｍ：パネラー１名のみが、印刷パターンの欠けや滲みを認めた（他のパネラー２名は、印刷パターンの欠けや滲みを認めない。）。
Ｎ：パネラー２名以上が、印刷パターンの欠けや滲みを認めた。
【０１５７】
各インク組成、及びインク評価結果を表５に示した。
【０１５８】
【表５】
2018002835.tif 000007
【０１５９】
【表６】
2018002835.tif 000008
【０１６０】
この結果、本発明の水性顔料分散体の製造方法で得た水性シアンインクは、光学濃度、耐擦過性、及びインクジェット適性の全てにおいて優れていた。一方比較例では、光学濃度、耐擦過性とインクジェット適性の全てを満たすものは得られなかった。